下記一般式1で表される塩基反応性化合物及び光塩基発生剤を含むことを特徴とする活性光線硬化組成物。上記式中、Aは脂環式構造又は複素環式構造を表し、置換基を有していても良い。前記複素環式構造が環構成原子として酸素原子を含むことを特徴とする請求項1に記載の活性光線硬化組成物。更に光ラジカル重合開始剤を含むことを特徴とする請求項1又は2に記載の活性光線硬化組成物。更に、ラジカル重合性化合物を含むことを特徴とする請求項1~3のいずれかに記載の活性光線硬化組成物。前記ラジカル重合性化合物が多官能モノマーであることを特徴とする請求項4に記載の活性光線硬化組成物。請求項1~5のいずれかに記載の活性光線硬化組成物を含むことを特徴とする活性光線硬化型インクジェット用インク。本発明は、上記従来技術の問題点を解決するためになされたものであり、高速硬化が可能で硬化反応が停止しにくい活性光線硬化組成物の提供を目的とする。上記課題は、次の1~6の発明によって解決される。1下記一般式1で表される塩基反応性化合物及び光塩基発生剤を含むことを特徴とする活性光線硬化組成物。上記式中、Aは脂環式構造又は複素環式構造を表し、置換基を有していても良い。2前記複素環式構造が環構成原子として酸素原子を含むことを特徴とする1に記載の活性光線硬化組成物。3更に光ラジカル重合開始剤を含むことを特徴とする1又は2に記載の活性光線硬化組成物。4更に、ラジカル重合性化合物を含むことを特徴とする1~3のいずれかに記載の活性光線硬化組成物。5前記ラジカル重合性化合物が多官能モノマーであることを特徴とする4に記載の活性光線硬化組成物。61~5のいずれかに記載の活性光線硬化組成物を含むことを特徴とする活性光線硬化型インクジェット用インク。本発明によれば、高速硬化が可能で硬化反応が停止しにくい活性光線硬化組成物を提供することができる。以下、上記本発明について詳しく説明する。前述したように、ラジカル反応性化合物は高速で硬化する半面、反応を完全に進行することが難しく、VOC等の問題が生じる。一方、アニオン反応性化合物は、後硬化が期待できるのでVOC等の問題が生じにくくなるが、反応が遅い。そこで、硬化速度の非常に速いラジカル反応と、反応速度は遅いが後硬化がありVOC等の問題を生じにくいアニオン反応を組み合わせれば、お互いの欠点を補えることになる。本発明は、アニオン反応性を有すると同時にラジカル反応性も有する化合物を用いることにより、上記2種類の反応の組み合わせを実現したものである。本発明の活性光線硬化組成物は、下記一般式1で表される塩基反応性化合物を含むことを特徴とする。上記式中、Aは脂環式構造又は複素環式構造を表し、アルキル基等の置換基を有していても良い。具体的には、Aは4~6員環であり、環はアルキル基を有していても良く、該アルキル基の炭素数は1~6が好ましい。また、複素環式構造における炭素原子以外の環構成元素としては酸素原子が好ましい。具体例としては以下のようなものが挙げられるが、これらに限定されるものではない。これらの塩基反応性化合物と光塩基発生剤を組み合わせると、活性光線照射により生成した塩基がトリガーとなり、塩基反応性化合物が反応して硬化することとなる。またその塩基は、アルカリ金属やアルキルリチウム等の非常に強い塩基ではなく、アミン、アミジン、グアニジン、ホスファゼン等の有機塩基で良いため、所謂有機塩基を発生する光塩基発生剤と組み合わせることができる。その結果、硬化組成物周辺の腐食、変性等の問題を回避することができる。光塩基発生剤は、各種公知の化合物を用いることができるが、好ましくは、オキシムエステル類、4級アンモニウム塩類、アシル化合物類、カルバメート類、アミノアセトフェノン類、等を用いる。前記塩基反応性化合物のうち環構成原子として酸素原子を含むもので、ラジカル反応性もあるものは、光ラジカル重合開始剤を添加することにより、硬化速度の高速化を達成することができる。光ラジカル重合開始剤は、各種公知の化合物を用いることができるが、好ましくは、ベンゾフェノン類、アルキルフェノン類、アシルホスフィンオキシド類、オキシフェニル酢酸エステル類、ベンゾインエーテル類、オキシムエステル類、チオキサントン類、等を用いることができる。また、その他のラジカル重合性化合物、特に多官能モノマーを用いれば、より高速に硬化できるようになる。前記ラジカル重合性化合物の具体例としては、ビニル化合物、メタアクリレート化合物、クロトン酸化合物、アクリルアミド化合物等が挙げられるが、硬化速度の面から、メタアクリレート化合物、メタアクリルアミド化合物が好ましい。さらに、本発明の活性光線硬化組成物には、必要に応じて各種公知の着色剤、増感剤、粘度調整剤、界面活性剤等を添加することができる。また、上述の活性光線硬化組成物の用途は、一般に光硬化材料が用いられている分野であれば特に限定されないが、活性光線硬化型インクジェット用インクとして用いることが好ましい。インクジェット用インクとして用いる場合の着色剤としては、各種公知の染料及び顔料を用いることができ、顔料を用いた場合には、必要に応じて分散剤等を用いても良い。着色剤としては、耐光性に優れ、色再現性に富んだものが好ましく、硬化反応に影響を及ぼさず、重合を阻害しないものが好ましい。本発明のインクジェット用インクを適用できるインク受容体としては、普通紙、コート紙等の紙類、非浸透性のプラスチックや金属、ガラス等の各種公知のものが挙げられる。本発明の活性光線硬化組成物に対し、活性光線を照射する光源としては、水銀ランプ、メタルハライドランプ、キセノンランプ、LED等、各種公知のものを使用できる。以下、実施例及び比較例を示して本発明を更に具体的に説明するが、本発明はこれらの実施例により限定されるものではない。実施例1~8、比較例1~2表1の実施例及び比較例の各欄に示す組成比の材料を混合撹拌して活性光線硬化組成物を調製した。また、実施例5、6及び比較例2では更に顔料を加えて混合撹拌し、活性光線硬化型インクジェット用インクを調製した。表中の内の数値は重量部である。顔料としては次のものを用いた。CB:カーボンブラック顔料、チバジャパン社製:MICROLITHBlackC-KBlue:チバジャパン社製:MICROLITHBlue4G-Kまた、モノマーとしては、前述したA-1~A-4、A-11、下記B-1~B-6、及びD-1の化合物を用い、光塩基発生剤としては、下記C-1、C-2の化合物を用い、光ラジカル重合開始剤としては、下記C-3、C-4の化合物を用いた。実施例及び比較例の各インクをスライドガラスに塗布した後、水銀ランプHOYA-SCHOTT製:EX-250、25mW/cm2により光照射を行い、硬化性を評価した。比較評価は表面タック性により行った。表面タック粘つきは、測定後のサンプルを指触することにより行った。結果を表1に示す。上記比較例1、2は、一般式12と異なる構造のモノマーのため、粘つきが残り、十分に硬化していないことが分かった。